(57)【要約】【課題】活性炭吸着材と亜硫酸カルシウムを配合したフィルター体であって、良好な通水性を有し、遊離残留塩素と結合残留塩素の両者を含む残留塩素の除去性能を高度に維持することができる残留塩素除去フィルター体を提供する。【解決手段】活性炭吸着材とフィブリル化繊維バインダーと亜硫酸カルシウムとを水中で混合して混合スラリー状物とし、混合スラリー状物を中空円筒形芯部材の側面より吸引しながら被着させて吸着被着物とし、吸着被着物を加熱乾燥させてなる水中の残留塩素を除去する残留塩素除去フィルター体であって、活性炭吸着材は粒状活性炭又は繊維状活性炭のいずれか一方もしくは両方よりなり、活性炭吸着材を１００重量部として、活性炭吸着材の重量を基準にフィブリル化繊維バインダー７〜２２重量部と、亜硫酸カルシウムを１０〜１００重量部で配合されている。【選択図】なし【特許請求の範囲】
【請求項１】
活性炭吸着材とフィブリル化繊維バインダーと亜硫酸カルシウムとを水中で混合して混合スラリー状物とし、前記混合スラリー状物を中空円筒形芯部材の側面より吸引しながら被着させて吸着被着物とし、前記吸着被着物を加熱乾燥させてなる水中の残留塩素を除去する残留塩素除去フィルター体であって、
前記活性炭吸着材は粒状活性炭又は繊維状活性炭のいずれか一方もしくは両方よりなり、
前記活性炭吸着材を１００重量部として、
前記活性炭吸着材の重量を基準に前記フィブリル化繊維バインダー７〜２２重量部と、
前記亜硫酸カルシウムを１０〜１００重量部で配合されている
ことを特徴とする残留塩素除去フィルター体。
【請求項２】
前記粒状活性炭の中心粒径が１００〜２５０μｍである請求項１に記載の残留塩素除去フィルター体。
【請求項３】
前記粒状活性炭のヨウ素吸着性能が８００〜２０００ｍｇ／ｇである請求項１又は２に記載の残留塩素除去フィルター体。
【請求項４】
前記繊維状活性炭の平均繊維径が２０μｍ以下である請求項１ないし３のいずれか１項に記載の残留塩素除去フィルター体。
【請求項５】
前記繊維状活性炭のヨウ素吸着性能が１０００〜２０００ｍｇ／ｇである請求項１ないし４のいずれか１項に記載の残留塩素除去フィルター体。
【請求項６】
前記活性炭吸着材において、前記粒状活性炭１００重量部に対し前記繊維状活性炭が１０〜８５０重量部の割合で含有されている請求項１ないし５のいずれか１項に記載の残留塩素除去フィルター体。
【請求項７】
前記フィブリル化繊維バインダーがアクリル繊維からなる請求項１ないし６のいずれか１項に記載の残留塩素除去フィルター体。
【請求項８】
前記亜硫酸カルシウムの中心粒径が１５０μｍ以上である請求項１ないし７のいずれか１項に記載の残留塩素除去フィルター体。
【発明の詳細な説明】
【技術分野】
【０００１】
本発明は、水中の残留塩素の除去を目的とする残留塩素除去フィルター体に関する。
【背景技術】
【０００２】
水道水の消毒には、主に次亜塩素酸ナトリウムが使用されており、該次亜塩素酸ナトリウムが水に溶解した時に生ずる次亜塩素酸や次亜塩素酸イオンは遊離残留塩素と呼ばれる。遊離残留塩素は殺菌ないし消毒効果を有する。しかし、自然水に存在するアンモニアや窒素酸化物と添加された次亜塩素酸や次亜塩素酸イオンとの反応から、クロラミン等の結合残留塩素が生成される。結合残留塩素と遊離残留塩素は合わせて残留塩素と呼ばれる。取水した原水の状態、添加する遊離残留塩素の量、さらには、クロラミンの量によっては臭気が問題となることが多い。
【０００３】
水道水等の飲料用水から、これら残留塩素を取り除く目的で浄水器が用いられる。このような浄水器は、活性炭やセラミック等の無機材料の吸着部材と、必要により濾過用の有機高分子膜等を備えた構造である。近年では、浄水器や空気清浄器の高性能化の要望に伴い、これらのフィルター等には活性炭が多用されている。例えば、クロラミンやアンモニアは塩基性であることから活性炭表面に酸性官能基を備えた活性炭が有効であると考えられる（例えば、特許文献１参照）。すなわち、酸−塩基反応を利用した化学結合により吸着効率が高められる。
【０００４】
さらに、活性炭と亜硫酸カルシウムを多孔質ポリマーにより固化したフィルターも提案されている（特許文献２参照）。いわゆる乾式フィルターにおいて、小型のフィルターであっても、活性炭密度を高めて浄水性能を高め、かつ亜硫酸カルシウムの粒径を限定することによって、亜硫酸カルシウムの溶解を速めて遊離残留塩素の除去性能を維持しつつ、水の流量を安定して確保するフィルターが開発されている。
【０００５】
ところで、病院は井戸等の地下水のような独立した水源を有していることがあり、原水が汚れていると水中にアンモニアが比較的多く含有される場合がある。そうすると、先述のように、遊離残留塩素等による消毒によりクロラミン等の結合残留塩素が生じやすい。特に、病院において人工透析に用いられる水には残留塩素を除去した水が望まれていて、遊離残留塩素と結合残留塩素を含む残留塩素の除去性能が高い濾材が求められている。
【先行技術文献】
【特許文献】
【０００６】
【特許文献１】特開２００２−３３８２２２号公報
【特許文献２】特開２００８−２０７１７４号公報
【発明の概要】
【発明が解決しようとする課題】
【０００７】
本発明は、前記の点に鑑みなされたものであり、活性炭吸着材と亜硫酸カルシウムを配合したフィルター体であって、良好な通水性を有し、遊離残留塩素と結合残留塩素の両者を含む残留塩素の除去性能を高度に維持することができる残留塩素除去フィルター体を提供するものである。
【課題を解決するための手段】
【０００８】
すなわち、第１の発明は、活性炭吸着材とフィブリル化繊維バインダーと亜硫酸カルシウムとを水中で混合して混合スラリー状物とし、前記混合スラリー状物を中空円筒形芯部材の側面より吸引しながら被着させて吸着被着物とし、前記吸着被着物を加熱乾燥させてなる水中の残留塩素を除去する残留塩素除去フィルター体であって、前記活性炭吸着材は粒状活性炭又は繊維状活性炭のいずれか一方もしくは両方よりなり、前記活性炭吸着材を１００重量部として、前記活性炭吸着材の重量を基準に前記フィブリル化繊維バインダー７〜２２重量部と、前記亜硫酸カルシウムを１０〜１００重量部で配合されていることを特徴とする残留塩素除去フィルター体に係る。
【０００９】
第２の発明は、第１の発明において、前記粒状活性炭の中心粒径が１００〜２５０μｍである残留塩素除去フィルター体に係る。
【００１０】
第３の発明は、第１または２の発明において、前記粒状活性炭のヨウ素吸着性能が８００〜２０００ｍｇ／ｇである残留塩素除去フィルター体に係る。
【００１１】
第４の発明は、第１ないし３の発明のいずれかにおいて、前記繊維状活性炭の平均繊維径が２０μｍ以下である残留塩素除去フィルター体に係る。
【００１２】
第５の発明は、第１ないし４の発明のいずれかにおいて、前記繊維状活性炭のヨウ素吸着性能が１０００〜２０００ｍｇ／ｇである残留塩素除去フィルター体に係る。
【００１３】
第６の発明は、第１ないし５の発明のいずれかにおいて、前記活性炭吸着材において、前記粒状活性炭１００重量部に対し前記繊維状活性炭が１０〜８５０重量部の割合で含有されている残留塩素除去フィルター体に係る。
【００１４】
第７の発明は、第１ないし６の発明のいずれかにおいて、前記フィブリル化繊維バインダーがアクリル繊維からなる残留塩素除去フィルター体に係る。
【００１５】
第８の発明は、第１ないし７の発明のいずれかにおいて、前記亜硫酸カルシウムの中心粒径が１５０μｍ以上である残留塩素除去フィルター体に係る。
【発明の効果】
【００１６】
第１の発明に係る残留塩素除去フィルター体によると、活性炭吸着材とフィブリル化繊維バインダーと亜硫酸カルシウムとを水中で混合して混合スラリー状物とし、前記混合スラリー状物を中空円筒形芯部材の側面より吸引しながら被着させて吸着被着物とし、前記吸着被着物を加熱乾燥させてなる水中の残留塩素を除去する残留塩素除去フィルター体であって、前記活性炭吸着材は粒状活性炭又は繊維状活性炭のいずれか一方もしくは両方よりなり、前記活性炭吸着材を１００重量部として、前記活性炭吸着材の重量を基準に前記フィブリル化繊維バインダー７〜２２重量部と、前記亜硫酸カルシウムを１０〜１００重量部で配合されていることから、良好な通水性を有し、遊離残留塩素と結合残留塩素の両者を含む残留塩素の除去性能を高度に維持することができる。
【００１７】
第２の発明に係る残留塩素除去フィルター体によると、第１の発明において、前記粒状活性炭の中心粒径が１００〜２５０μｍであるため、粒状活性炭の吸着性能を維持しつつ、通水時に目詰まりしにくくすることができる。
【００１８】
第３の発明に係る残留塩素除去フィルター体によると、第１または２の発明において、前記粒状活性炭のヨウ素吸着性能が８００〜２０００ｍｇ／ｇであるため、粒状活性炭に求められる一般的な吸着性能を備える。
【００１９】
第４の発明に係る残留塩素除去フィルター体によると、第１ないし３の発明のいずれかにおいて、前記繊維状活性炭の平均繊維径が２０μｍ以下であるため、吸着性能に優れる。
【００２０】
第５の発明に係る残留塩素除去フィルター体によると、第１ないし４の発明のいずれかにおいて、前記繊維状活性炭のヨウ素吸着性能が１０００〜２０００ｍｇ／ｇである繊維状活性炭であるため、繊維状活性炭に求められる一般的な吸着性能を備える。
【００２１】
第６の発明に係る残留塩素除去フィルター体によると、第１ないし５の発明のいずれかにおいて、前記活性炭吸着材において、前記粒状活性炭１００重量部に対し前記繊維状活性炭が１０〜８５０重量部の割合で含有されているため、遊離残留塩素の除去性能を維持しつつ、良好な成形性や通水性を備える。
【００２２】
第７の発明に係る残留塩素除去フィルター体によると、第１ないし６の発明のいずれかにおいて、前記フィブリル化繊維バインダーがアクリル繊維からなるため、フィルター体の耐用期間をより長くすることができる。
【００２３】
第８の発明に係る残留塩素除去フィルター体によると、第１ないし７の発明のいずれかにおいて、前記亜硫酸カルシウムの中心粒径が１５０μｍ以上であるため、結合残留塩素の除去性能をより高めることができる。
【図面の簡単な説明】
【００２４】
【図１】残留塩素除去フィルター体の製造工程を示す概略工程図である。
【発明を実施するための形態】
【００２５】
本発明の残留塩素除去フィルター体は、水中に溶解している次亜塩素酸等の遊離残留塩素とクロラミン等の結合残留塩素を含む残留塩素の除去を目的とする。水等の液体用フィルター体には、いわゆる乾式フィルターと湿式フィルターがある。乾式フィルターは、熱可塑性樹脂を溶融して濾材である活性炭吸着材等を保持してなる。湿式フィルターは、樹脂繊維等のバインダーとしての繊維状成分と、濾材である活性炭吸着材を混合して水性スラリーとして所定形状に吸引、成形してなる。湿式フィルターは繊維状成分と濾材を絡めて一体化する構造である。
【００２６】
本発明の残留塩素除去フィルター体においては湿式フィルターを採用した。湿式フィルターは、乾式フィルターと比較するとバインダーとして繊維状成分を使用しているため通水性に優れる。また、乾式フィルターにおいては、密度が高いため活性炭吸着材量が大きい利点があるものの、熱可塑性樹脂を溶融して活性炭吸着材を保持することから、活性炭吸着材の表面を樹脂が被覆してしまい吸着性能を低下させてしまうおそれがある。本発明の残留塩素除去フィルター体にあっては、フィブリル化した繊維バインダーによって活性炭吸着材及び亜硫酸カルシウムを保持するため、通水性を維持しつつ残留塩素の除去性能を確保することができる。
【００２７】
活性炭吸着材は、残留塩素のうち、特に遊離残留塩素の吸着性能に優れる。本発明の残留塩素除去フィルター体は、濾材の活性炭吸着材として粒状活性炭又は繊維状活性炭のいずれか一方又は両方が使用される。本発明の残留塩素除去フィルター体に使用する粒状活性炭及び繊維状活性炭の吸着能力は、一般的な粒状活性炭及び繊維状活性炭と同程度である。具体的には、ＪＩＳ  Ｋ  １４７４（２０１４）、ＪＩＳ  Ｋ  １４７７（２００７）に準拠する測定において、粒状活性炭では８００〜２０００ｍｇ／ｇ、繊維状活性炭では１０００〜２０００ｍｇ／ｇを満たす粒状活性炭及び繊維状活性炭が使用される。
【００２８】
活性炭の原料としては、木材（廃材、間伐材、オガコ）、コーヒー豆の絞りかす、椰子殻、樹皮、果物の実等の原料がある。これらの天然物由来の原料は炭化、賦活により細孔が発達しやすくなる。また廃棄物等の二次的利用であるため安価に調達可能である。他にも、タイヤ、石油ピッチ、ウレタン樹脂、フェノール樹脂等の合成樹脂由来の焼成物、さらには、石炭等も原料として使用することができる。特に、繊維状活性炭は植物系、鉱物系、天然素材、合成素材等の各種炭素材料の繊維を炭化・賦活して得られる。
【００２９】
活性炭原料は、２００℃〜６００℃の温度域で加熱炭化されることにより微細孔が形成される。続いて、活性炭原料は６００℃〜１２００℃の温度域で水蒸気、炭酸ガスに曝露されて賦活処理される。この結果、各種の細孔が発達した活性炭は出来上がる。なお、賦活に際しては、他に塩化亜鉛賦活等もある。また、逐次の洗浄も行われる。
【００３０】
粒状活性炭の粒径が小さいとフィルター体の密度は高くなり、遊離残留塩素の吸着性能が向上する。一方で、粒径が大きくなるとフィルター体の密度は小さくなり、通水性が向上する。また、粒径が細かくなりすぎると、通水時に目詰まりしやすくなる等の問題も生じやすくなる。このことから、粒状活性炭の中心粒径は１００〜２５０μｍとすると、通水性を確保しつつ、水中に溶解した遊離残留塩素の吸着性能を高めることができる。また、繊維状活性炭は、繊維状であることから通水性に優れる。繊維平均径が大きすぎる場合、配合量の割に表面積が少なくなるため吸着能力向上の点から好ましくない。繊維平均径が細かい繊維状活性炭の場合、吸着性能やパーティクルの濾集能力が優れている。繊維状活性炭の平均繊維径を２０μｍ以下とすると、優れた通水性を確保しつつ、吸着性能に優れた取回しのよいフィルター体を形成することができる。
【００３１】
活性炭吸着材は、粒状活性炭又は繊維状活性炭のどちらか一方のみで構成されてもよく、両方が配合されても良い。粒状活性炭は一般的に単価が安い。粒状活性炭を多く配合すると、フィルター体の密度が向上して、容量当たりの活性炭吸着材の量が増加する。繊維状活性炭は、先に述べたように通水性に優れ、また単位重量当たりの吸着性能も高い。このため、フィルター体の機能性や経済性を鑑みて、粒状活性炭と繊維状活性炭の配合割合は適宜決定されるのが良く、活性炭吸着材の構成は、粒状活性炭１００重量部に対し繊維状活性炭が１０〜８５０重量部の割合とするのが良い。
【００３２】
本発明の残留塩素除去フィルター体のバインダーは、フィブリル化された繊維バインダーよりなる。特にフィブリル化繊維バインダーは、アクリル繊維やアラミド繊維、ポリエチレン繊維等からなるフィブリル化繊維バインダーを用いるのが良い。アクリル繊維バインダーは加熱乾燥時の加熱によっては溶融しないため、バインダーの繊維構造は残存する。また、フィルター体の耐用期間も長くなる。繊維バインダーは、活性炭吸着材と互いに保持する構造材料として作用する。フィブリル化されていることから、より効率的に活性炭吸着材が保持されることができるため有用である。
【００３３】
活性炭吸着材は、遊離残留塩素の吸着性能が高く、濾材として活性炭吸着材を使用するフィルター体は遊離残留塩素の除去性能は高い。そこで本発明の残留塩素除去フィルター体は、遊離残留塩素を主に除去する濾材である活性炭吸着と、結合残留塩素を主に除去する成分として亜硫酸カルシウムを配合することとした。フィルター体に配合された亜硫酸カルシウムは、水中に亜硫酸イオンが溶出してクロラミン等の結合残留塩素と反応し、結合残留塩素を分解、除去する。
【００３４】
ここで、飲料水の確保のために、水道（給水栓）から出る水の遊離残留塩素は０．１ｍｇ／Ｌ（結合残留塩素の場合は０．４ｍｇ／Ｌ）以上保持するように塩素消毒をする旨の規定が水道法施行規則（厚生労働省令）第１７条３号によりなされている。原水中の結合残留塩素濃度が低濃度である場合にあっては、亜硫酸イオンの溶出量が少なくとも除去が可能である。亜硫酸カルシウムの粒度が細小であると、通水初期には亜硫酸イオンの溶出が大きく、その後急速に亜硫酸イオンの溶出量が減少してしまう。亜硫酸カルシウムの粒度は一定程度粗大である方が、亜硫酸イオンが少しずつ溶出することとなり亜硫酸イオンの溶出が長時間維持される。これらから、亜硫酸カルシウムの中心粒径は好ましくは１５０μｍ以上、より好ましくは２００μｍ以上とすると、残留塩素除去フィルター体の性能がより向上すると考えられる。
【００３５】
続いて、図１を用い、残留塩素除去フィルター体の製造過程を説明する。はじめに、活性炭吸着剤２０（粒状活性炭２１、繊維状活性炭２２）、フィブリル化したアクリル繊維バインダー２３及び亜硫酸カルシウム２４は水Ｗの中に投入され、十分に混合されて混合スラリー状物３０が調製される。
【００３６】
中空円筒形芯部材１１の内部に、混合スラリー状物を減圧吸引するための多孔の金型棒状部材３５が挿入される。中空円筒形芯部材１１には透過のための細孔（図示省略）が形成されており、金型棒状部材３５は多孔形状のステンレス製である。中空円筒形芯部材１１と金型棒状部材３５の一体化物が混合スラリー状物３０内に降ろされた後、金型棒状部材３５を介して減圧吸引することにより、混合スラリー状物３０は中空円筒形芯部材１１の側面に引き寄せられて被着する。図示の切り欠き部分参照のとおり、中空円筒形芯部材の表面にスラリー被着部２６が形成される。所定量のスラリー被着部２６が形成された後、混合スラリー状物から引き上げられ、金型棒状部材３５が取り外される。こうして中空円筒形芯部材１２の表面にスラリー被着部２６を備えた吸着被着物２５が得られる。その後、吸着被着物２５は乾燥機４０内で加熱乾燥される。
【００３７】
加熱乾燥の温度、時間は、樹脂成分の溶融温度、吸着被着物自体の大きさ、混合スラリー状物の被着量、生産効率等を勘案して最適に設定される。乾燥時の温度は一般的に８０〜１２０℃である。アクリル繊維バインダーは加熱乾燥時の加熱によっては溶融しないためバインダーの繊維構造は残存する。
【００３８】
本発明の残留塩素除去フィルター体は、例えば、浄水器等に装填されたり、人工透析器用の水濾過部位等の残留塩素除去の求められる部位に適用される。
【実施例】
【００３９】
［使用活性炭吸着材］
発明者らは、残留塩素除去フィルター体を作成するため、活性炭吸着材として下記の原料を使用した。
・粒状活性炭
フタムラ化学株式会社製：ヤシ殻活性炭「ＣＷ８１５０ＳＺ」（中心粒径：０．１６ｍｍ）
｛以降、Ｃ１と表記する。｝
・繊維状活性炭
フタムラ化学株式会社製：「フェノール系繊維状活性炭」（平均繊維径：１５μｍ）
｛以降、Ｃ２と表記する。｝
【００４０】
［使用フィブリル化バインダー］
発明者らは、残留塩素除去フィルター体を作成するため、フィブリル化バインダーとしてフィブリル化したアクリル樹脂繊維（東洋紡株式会社製，商品名ビィパル）を使用した。
【００４１】
［使用亜硫酸カルシウム］
富田製薬株式会社製：亜硫酸カルシウム「細粒  Ｎｏ，３０」を使用し、篩にて各中心粒径ごとに篩別した。ここで、中心粒径とは、レーザー光散乱式粒度分布測定装置（マイクロトラック・ベル株式会社製「ＭＴ３３００ＥＸＩＩ」）を用いてレーザー回析・散乱法によって求めた粒度分布における積算値５０％における粒径を意味する。
・中心粒径が２４μｍの亜硫酸カルシウムをＳ１と表記する。
・中心粒径が１５５μｍの亜硫酸カルシウムをＳ２と表記する。
・中心粒径が２０５μｍの亜硫酸カルシウムをＳ３と表記する。
・中心粒径が２９３μｍの亜硫酸カルシウムをＳ４と表記する。
・中心粒径が３３８μｍの亜硫酸カルシウムをＳ５と表記する。
【００４２】
［残留塩素除去フィルター体の試作］
表１ないし表３に基づく原料とその配合（単位：重量部）に従い、活性炭吸着剤、フィブリル化繊維バインダー及び亜硫酸カルシウムを水中で十分に混合し、試作例及び比較例に対応した混合スラリー状物を調製した。混合スラリー状物における水は、添加した固形分の２０倍重量とした。そして、外直径３４ｍｍ、内直径３０ｍｍ、全長１２１ｍｍであり直径２ｍｍの細孔を有するポリプロピレン製の中空円筒形芯部材を用意した。同中空円筒形芯部材内に、多孔形状のステンレス製の金型棒状部材を挿入して固定するとともに混合スラリー状物内に投入し、減圧吸引により混合スラリー状物内から固形分を引き寄せて中空円筒形芯部材の表面に約１５ｍｍ被着させた（スラリー被着部）。中空円筒形芯部材から金型棒状部材を取り外し、スラリー被着部と中空円筒形芯部材の一体化物となる吸着被着物を得た。そして、乾燥機を用いて１００℃、１２時間かけて吸着被着物の加熱、乾燥を行い、試作例及び比較例の浄化用フィルター体を試作した。各フィルター体の寸法は、中空円筒形芯部材を含む直径６５ｍｍ、全長１２５ｍｍの円筒体である。また、フィルター体の表面をポリエチレンとポリプロピレンの混抄繊維からなる不織布で覆うとともにフィルター体の上下にポリプロピレン製キャップを取り付けた。
【００４３】
［残留塩素除去フィルター体の作成］
残留塩素除去フィルター体として、下記の試作例１〜１２を作成した。また、比較例１〜３は亜硫酸カルシウムを配合せずにフィルター体を作成した。表１ないし表３に原料とその配合（単位：重量部）を示す。活性炭吸着材の項における下段の数値は、粒状活性炭１００重量部を基準とした繊維状活性炭の割合を示している。
【００４４】
［混合スラリー状物の調製］
〈試作例１〉
粒状活性炭（Ｃ１）を７５重量部、繊維状活性炭（Ｃ２）を２５重量部、合わせて活性炭吸着材１００重量部を基準とし、中心粒径が２９３μｍの亜硫酸カルシウム（Ｓ４）を２６重量部及びフィブリル化したアクリル樹脂繊維を７重量部とを混合スラリー状物とし、試作例１のフィルター体を作成した。
【００４５】
〈試作例２〉
粒状活性炭（Ｃ１）を１１重量部、繊維状活性炭（Ｃ２）を８９重量部、合わせて活性炭吸着材１００重量部を基準とし、中心粒径が２９３μｍの亜硫酸カルシウム（Ｓ４）を１１重量部及びフィブリル化したアクリル樹脂繊維を７重量部とを混合スラリー状物とし、試作例２のフィルター体を作成した。
【００４６】
〈試作例３〉
粒状活性炭（Ｃ１）を２０重量部、繊維状活性炭（Ｃ２）を８０重量部、合わせて活性炭吸着材１００重量部を基準とし、中心粒径が２９３μｍの亜硫酸カルシウム（Ｓ４）を１００重量部及びフィブリル化したアクリル樹脂繊維を１３重量部とを混合スラリー状物とし、試作例３のフィルター体を作成した。
【００４７】
〈試作例４〉
粒状活性炭（Ｃ１）を８８重量部、繊維状活性炭（Ｃ２）を１２重量部、合わせて活性炭吸着材１００重量部を基準とし、中心粒径が２９３μｍの亜硫酸カルシウム（Ｓ４）を２５重量部及びフィブリル化したアクリル樹脂繊維を８重量部とを混合スラリー状物とし、試作例４のフィルター体を作成した。
【００４８】
〈試作例５〉
粒状活性炭（Ｃ１）を８０重量部、繊維状活性炭（Ｃ２）を２０重量部、合わせて活性炭吸着材１００重量部を基準とし、中心粒径が２９３μｍの亜硫酸カルシウム（Ｓ４）を１００重量部及びフィブリル化したアクリル樹脂繊維を１３重量部とを混合スラリー状物とし、試作例５のフィルター体を作成した。
【００４９】
〈試作例６〉
粒状活性炭（Ｃ１）を９０重量部、繊維状活性炭（Ｃ２）を１０重量部、合わせて活性炭吸着材１００重量部を基準とし、中心粒径が２９３μｍの亜硫酸カルシウム（Ｓ４）を１０重量部及びフィブリル化したアクリル樹脂繊維を７重量部とを混合スラリー状物とし、試作例６のフィルター体を作成した。
【００５０】
〈試作例７〉
繊維状活性炭（Ｃ２）を１００重量部を基準とし、中心粒径が２９３μｍの亜硫酸カルシウム（Ｓ４）を１００重量部及びフィブリル化したアクリル樹脂繊維を１３重量部とを混合スラリー状物とし、試作例７のフィルター体を作成した。
【００５１】
〈試作例８〉
粒状活性炭（Ｃ１）を１００重量部、中心粒径が２９３μｍの亜硫酸カルシウム（Ｓ４）を１００重量部及びフィブリル化したアクリル樹脂繊維を２２重量部とを混合スラリー状物とし、試作例８のフィルター体を作成した。
【００５２】
〈試作例９〉
粒状活性炭（Ｃ１）を８８重量部、繊維状活性炭（Ｃ２）を１２重量部、合わせて活性炭吸着材１００重量部を基準とし、中心粒径が３３８μｍの亜硫酸カルシウム（Ｓ５）を２５重量部及びフィブリル化したアクリル樹脂繊維を８重量部とを混合スラリー状物とし、試作例９のフィルター体を作成した。
【００５３】
〈試作例１０〉
粒状活性炭（Ｃ１）を８８重量部、繊維状活性炭（Ｃ２）１２重量部、合わせて活性炭吸着材１００重量部を基準とし、中心粒径が２０５μｍの亜硫酸カルシウム（Ｓ３）を２５重量部及びフィブリル化したアクリル樹脂繊維を８重量部とを混合スラリー状物とし、試作例１０のフィルター体を作成した。
【００５４】
〈試作例１１〉
粒状活性炭（Ｃ１）を８８重量部、繊維状活性炭（Ｃ２）を１２重量部、合わせて活性炭吸着材１００重量部を基準とし、中心粒径が１５５μｍの亜硫酸カルシウム（Ｓ２）を２５重量部及びフィブリル化したアクリル樹脂繊維を８重量部とを混合スラリー状物とし、試作例１１のフィルター体を作成した。
【００５５】
〈試作例１２〉
粒状活性炭（Ｃ１）を８８重量部、繊維状活性炭（Ｃ２）を１２重量部、合わせて活性炭吸着材１００重量部を基準とし、中心粒径が２４μｍの亜硫酸カルシウム（Ｓ１）を２５重量部及びフィブリル化したアクリル樹脂繊維を８重量部とを混合スラリー状物とし、試作例１２のフィルター体を作成した。
【００５６】
〈比較例１〉
繊維状活性炭（Ｃ２）を１００重量部を基準とし、フィブリル化したアクリル樹脂繊維を５重量部を混合スラリー状物とし、比較例１のフィルター体を作成した。
【００５７】
〈比較例２〉
粒状活性炭（Ｃ１）を１００重量部を基準とし、フィブリル化したアクリル樹脂繊維を９重量部を混合スラリー状物とし、比較例２のフィルター体を作成した。
【００５８】
〈比較例３〉
粒状活性炭（Ｃ１）を８０重量部、繊維状活性炭（Ｃ２）を２０重量部、合わせて活性炭吸着材１００重量部を基準とし、フィブリル化したアクリル樹脂繊維を６重量部を混合スラリー状物とし、比較例３のフィルター体を作成した。
【００５９】
【表１】
2020179374.tif 000002
【００６０】
【表２】
2020179374.tif 000003
【００６１】
【表３】
2020179374.tif 000004
【００６２】
［評価項目］
試作例１〜１２の残留塩素除去フィルター体及び比較例のフィルター体について、次の通り、遊離残留塩素と結合残留塩素の除去性能試験を行った。遊離残留塩素の除去性能試験においては、ＪＩＳ  Ｓ  ３２０１（２０１０）の家庭用浄水器試験方法に準拠し、試験を行った。水温２０℃、遊離残留塩素の濃度を２ｐｐｍ（ｍｇ／Ｌ）、通水流量を２．５Ｌ／ｍｉｎに設定し、ＳＶ値５００ｈｒ-1として各フィルター体に通水した。フィルター体の入口と出口の遊離残留塩素の濃度を測定して破過率を算出し、破過率が２０％以上となった通水量を破過点として測定した。
【００６３】
結合残留塩素の除去性能試験においては、活性炭濾過した水に塩化アンモニウム及び次亜塩素酸カルシウムを添加し、撹拌混合して、結合残留塩素の濃度を３ｐｐｍ（ｍｇ／Ｌ）及び０．２ｐｐｍ（ｍｇ／Ｌ）とする２種類の試料水を作成した。該２種類の濃度の試料水を用いて試験を行った。水温２０℃、通水流量を２．５Ｌ／ｍｉｎに設定し、ＳＶ値５００ｈｒ-1として各フィルター体に２種類の試料水を通水した。フィルター体の入口と出口の結合残留塩素の濃度を測定して破過率を算出し、破過率が２０％以上となった通水量を破過点としてそれぞれ測定した。遊離残留塩素及び結合残量塩素それぞれの試験において、塩素濃度についてＤＰＤ吸光光度法を用いて定量測定した。
【００６４】
【表４】
2020179374.tif 000005
【００６５】
【表５】
2020179374.tif 000006
【００６６】
【表６】
2020179374.tif 000007
【００６７】
［結果と考察］
全例の傾向から結合残留塩素の除去性能は亜硫酸カルシウムの添加量を増加させることで向上することが分かった。亜硫酸カルシウムを配合しない比較例１〜３と各試作例との比較から、亜硫酸カルシウムをフィルター体に配合することによって、結合残留塩素の除去性能が大幅に向上することが分かり、亜硫酸カルシウムが結合残留塩素の除去に適していることが確認された。
【００６８】
粒状活性炭の割合が高い試作例は遊離残留塩素の除去性能がより高いことが示された。遊離残留塩素の除去性能については、活性炭吸着材における粒状活性炭と繊維状活性炭の割合により変化することが分かった。繊維状活性炭の割合が高い試作例２，３及び粒状活性炭を配合しない試作例７についても、遊離残留塩素の除去性能は十分に確保されることから、通水性や成形性、ないし取り回しの良さの観点から粒状活性炭と繊維状活性炭の割合を調整するのが良いことが確認された。
【００６９】
続いて、亜硫酸カルシウムの中心粒径の異なる試作例４，９〜１２を比較する。結合残留塩素の濃度が３ｐｐｍと高濃度の場合において、一定以上の亜硫酸イオンの水中への溶出量が必要であり、亜硫酸カルシウムの中心粒粒径が大きいと亜硫酸イオンの溶出量が少なくなり、高濃度の結合残留塩素を除去するに足る溶出量には至らないと考えられる。亜硫酸カルシウムの中心粒径が小さいと亜硫酸イオンの溶出量が多くなるが、試作例１２のように亜硫酸カルシウムの中心粒径が小さすぎる場合において、通水初期の亜硫酸イオンの溶出量が非常に多く、該亜硫酸イオンの溶出量が長続きせずに除去性能が一定せず、能力が低いと考えられる。
【００７０】
結合残留塩素の濃度が０．２ｐｐｍと低濃度の場合においては、亜硫酸カルシウムの中心粒径の大きい試作例の方が除去性能が高いことが示された。亜硫酸イオンの溶出量は通水初期から多量ではなく、かえって持続性が担保されたと考えられる。一般に使用される原水においては、結合残留塩素の濃度はそれほど高くはない。これらのことから、所望されるフィルター体の機能に即した中心粒径の範囲は、１５０μｍ以上、より好ましくは２００μｍ以上とするのがよいことがわかった。また、フィルター体の成形の観点から、亜硫酸カルシウムの粒径の上限はおおよそ４００μｍであると考えられる。
【００７１】
遊離残留塩素の除去材として活性炭吸着材、結合残留塩素の除去材として亜硫酸カルシウムを配合することにより、残留塩素の除去性能が高い残留塩素除去フィルター体を得ることができた。それぞれの配合割合を適宜調整することによって所望する機能を有した残留塩素除去フィルター体を得ることができた。また、亜硫酸カルシウムの粒径を調整することによって、結合残留塩素の除去性能を向上させることができた。これらを湿式フィルターとして成形することによって、活性炭吸着材及び亜硫酸カルシウムそれぞれの残留塩素の除去性能を低下させることなく残留塩素除去フィルター体を得ることができた。
【産業上の利用可能性】
【００７２】
本発明の残留塩素除去フィルター体は、良好な通水性を有しつつ、遊離残留塩素と結合残留塩素の両者を含む残留塩素の除去に効果的であるため、原水中から残留塩素を除去する用途、さらには、人工透析用の精製水の濾過、調製の用途に好適である。
【符号の説明】
【００７３】
１１  中空円筒形芯部材
２０  活性炭吸着材
２１  粒状活性炭
２２  繊維状活性炭
２３  アクリル繊維バインダー
２４  亜硫酸カルシウム
２５  吸着被着物
２６  スラリー被着部
３０  混合スラリー状物
３５  金型棒状部材
４０  乾燥機
Ｗ    水
【図１】
2020179374.tif 000008